(57)【要約】【課題】配合量が少なくても高い難燃性を発現できる層状ケイ酸塩化合物およびその層状ケイ酸塩化合物を含有する樹脂組成物を提供する。【解決手段】難燃剤骨格を有する有機化剤で層状ケイ酸塩を有機化した層状ケイ酸塩化合物を、樹脂中に分散させる。こうすることで、樹脂中に、層状ケイ酸塩化合物を層剥離状態で分散させることができる。有機化剤としては、第４級アンモニウム化合物または第４級フォスフォニウム化合物が好適である。樹脂が分子内にフラン環を有する場合、特にポリアルキレンフランジカルボキシレートである場合に大きい効果が得られる。層状ケイ酸塩化合物の含有量は１質量％以上５０質量％以下が好ましい。【選択図】図１
2007270011.tif 000002
【特許請求の範囲】
【請求項１】
難燃剤骨格を有する有機化剤で層状ケイ酸塩を有機化した層状ケイ酸塩化合物。
【請求項２】
前記有機化剤が、第４級アンモニウム化合物であることを特徴とする請求項１記載の層状ケイ酸塩化合物。
【請求項３】
前記有機化剤が、第４級フォスフォニウム化合物であることを特徴とする請求項１記載の層状ケイ酸塩化合物。
【請求項４】
樹脂と、請求項１乃至３のいずれかに記載の層状ケイ酸塩化合物とを含有することを特徴とする樹脂組成物。
【請求項５】
前記樹脂が分子内にフラン環を有することを特徴とする請求項４記載の樹脂組成物。
【請求項６】
前記樹脂がポリアルキレンフランジカルボキシレートであることを特徴とする請求項５記載の樹脂組成物。
【請求項７】
前記層状ケイ酸塩化合物を１質量％以上５０質量％以下含有することを特徴とする請求項４乃至６のいずれかに記載の樹脂組成物。
【請求項８】
前記樹脂中に、前記層状ケイ酸塩化合物が層剥離状態で分散していることを特徴とする請求項４乃至７のいずれかに記載の樹脂組成物。
【請求項９】
分子内にフラン環を有する樹脂と、難燃剤骨格を有する有機化剤で有機化された層状ケイ酸塩化合物とを混練して、該樹脂中に該層状ケイ酸塩化合物を分散させることを特徴とする樹脂組成物の製造方法。
【請求項１０】
請求項４乃至８のいずれかに記載の樹脂組成物を成形した成形物。
【発明の詳細な説明】
【技術分野】
【０００１】
本発明は、配合量が少なくても高い難燃性を発現できる層状ケイ酸塩化合物およびその層状ケイ酸塩化合物を含有する樹脂組成物に関する。
【背景技術】
【０００２】
特定の電気機器に使用されるプラスチックには難燃性が要求される。一方殆どの有機高分子化合物は難燃性を満たしていないため、上記要求を満たすために難燃剤を添加して使用されている。特に、高度な難燃性を達成するためには樹脂組成物中に高い混合比で難燃剤を配合する必要があるが、難燃剤を多く配合すると本来の樹脂物性を犠牲にせざるを得ない。また、中には難燃剤によっては環境負荷の懸念があるものも存在する。そこで、できるだけ少ない配合量で高い難燃性を有する樹脂組成物が待望されている。
【０００３】
難燃剤を高い混合比で配合しなければならない理由の一つとして、樹脂中での難燃剤の分散状態にある。巨視的には均一に配合されているかに見える難燃性樹脂化合物でも、微視的にみれば樹脂中で難燃剤が凝集し、偏在している。このため、樹脂の燃焼を抑制するためには必要以上に多くの難燃剤を樹脂に配合する必要が生じ、結果的に樹脂特性を低下させることとなっている。この偏在現象は、難燃剤を配合する再の混練のプロセスをいかに工夫しても抑制することはできなかった。
【０００４】
層状ケイ酸塩を樹脂中にナノオーダーで分散させた所謂ナノコンポジット材料が難燃性の向上をもたらすことが開示されている（特許文献１）。
【特許文献１】特開２００４−２９２６８９公報
【発明の開示】
【発明が解決しようとする課題】
【０００５】
しかしながら、特許文献１に記載されているナノコンポジット材料を成形部品として使用するためには、更に高度の難燃化が必要であった。
【０００６】
本発明は、配合量が少なくても高い難燃性を発現できる層状ケイ酸塩化合物およびその層状ケイ酸塩化合物を含有する樹脂組成物を提供することを目的とする。
【課題を解決するための手段】
【０００７】
本発明は、難燃剤骨格を有する有機化剤で層状ケイ酸塩を有機化した層状ケイ酸塩化合物である。
【０００８】
また本発明は、樹脂と、前記の層状ケイ酸塩化合物とを含有することを特徴とする樹脂組成物である。
【０００９】
また本発明は、分子内にフラン環を有する樹脂と、難燃剤骨格を有する有機化剤で有機化された層状ケイ酸塩化合物とを混練して、該樹脂中に該層状ケイ酸塩化合物を分散させることを特徴とする樹脂組成物の製造方法である。
【００１０】
また本発明は、前記の樹脂組成物を成形した成形物である。
【発明の効果】
【００１１】
本発明によれば、配合量が少なくても高い難燃性を発現できる層状ケイ酸塩化合物およびその層状ケイ酸塩化合物を含有する樹脂組成物を提供できる。本発明の樹脂組成物は、機械的強度、耐熱性など良好な物性を有し、かつリサイクルにも有効である。
【発明を実施するための最良の形態】
【００１２】
本発明では、層状ケイ酸塩化合物のナノ分散性を利用している。すなわち、有機処理を施された層状ケイ酸塩化合物が樹脂との混練中にせん断応力で剥離しながら非常に微視的に分散していく現象を利用している。
【００１３】
層状ケイ酸塩を樹脂中に微視的に分散させた樹脂組成物は、いわゆるポリマーナノコンポジットとして知られている。例えば、有機化層状ケイ酸塩化合物を樹脂に少量添加し、高せん断応力下で混錬することによって得られる。有機化層状ケイ酸塩化合物としては、層状ケイ酸塩の一種であるモンモリロナイトの層間物質であるナトリウムイオンを長鎖アルキル基を有する第４級アンモニウム化合物で置換したものが挙げられる。この方法では、積層構造を有する有機化層状ケイ酸塩化合物が各層間で剥離し、単一または数枚の層構造を有する層状ケイ酸塩をナノオーダーで樹脂中に分散することができる。また、この様にして得られるポリマーナノコンポジットでは、混合前の樹脂に対して、剛性、耐熱性が大きく向上することが知られている。
【００１４】
そこで、難燃剤骨格を結合させた有機化剤を用いれば、この様なナノ分散の特使を生かして難燃剤骨格を結合させた有機化剤をナノオーダーで樹脂中に分散することが可能であると考えた。すなわち、本発明の層状ケイ酸塩化合物は、難燃剤骨格を有する有機化剤で層状ケイ酸塩を有機化して得られるものである。このように、層状ケイ酸塩に難燃剤骨格を有する有機化剤を担持させ、層状ケイ酸塩のナノオーダーでの分散性を利用して難燃剤骨格を有する有機化剤を樹脂中にナノオーダーで分散することが可能となった。この結果、樹脂中への難燃剤の添加量を著しく低減でき、樹脂の環境対応性が向上しまた、同時に難燃剤の多量添加に伴う物性低下も抑制でき、樹脂のリサイクル性も向上する。
【００１５】
層状ケイ酸塩とは、層間にナトリウムイオンなどの交換性金属カチオンを有する層状のケイ酸塩鉱物を意味する。ケイ酸塩鉱物は天然物であってもよく、合成物であってもよい。層状ケイ酸塩としては、モンモリロナイト、サポナイト、ヘクトライト、サポナイト、バイデライト、スティブンサイト、ノントロナイト等のスメクタイト、膨潤性の合成マイカ、イモゴライト、バーミキュライト、ハロイサイトなど一般的なナノコンポジット材料を使用することができる。中でも、モンモリロナイト、合成マイカは好適である。これらの層状ケイ酸塩は、単独で用いられてもよく、２種以上が併用されてもよい。
【００１６】
層状ケイ酸塩としては、イオン交換容量が６０〜１５０ｍｅｑ／１００ｇ程度のものを好適に使用できる。
【００１７】
層状ケイ酸塩を有機化するための有機化剤としては、難燃剤骨格を有する第４級アンモニウム化合物または難燃剤骨格を有する第４級フォスフォニウム化合物が好ましく用いられる。難燃剤骨格としては、反応性を有する難燃剤由来の骨格であることが好ましい。反応性を有する難燃剤であれば、アミン化合物やフォスフィン化合物等と反応させることで、容易に難燃剤骨格を有する有機化剤を得ることができる。反応性を有する難燃剤としては、例えば、式（１）で示される９，１０−Ｄｉｈｙｄｒｏ−９−Ｏｘａ−１０−Ｐｈｏｓｐｈａｐｈｅｎａｎｔｒｅｎｅ−１０−Ｏｘｉｄｅ等のリン酸エステル系難燃剤が好適である。式（１）で示されるリン酸エステル系難燃剤と、式（６）で示されるトリメチルアミンと反応では、式（７）で示される難燃剤骨格を有する第４級アンモニウム化合物が得られる。
【００１８】
【化１】
2007270011.tif 000003
【００１９】
難燃剤としては、例えば、以下に示す構造を有する三光株式会社製の難燃剤（名称は商品名）が挙げられる。これらの難燃剤は、単独で用いられてもよく、２種以上が併用されてもよい。
【００２０】
【化２】
2007270011.tif 000004
【００２１】
アミン化合物としては、例えば、トリメチルアミン、トリエチルアミン、トリイソプロピルアミン、ジエチルイソプロピルアミン等が挙げられる。中でも、トリメチルアミンが好ましい。これらのアミン化合物は、単独で用いられてもよく、２種以上が併用されてもよい。
【００２２】
フォスフィン化合物としては、例えば、トリメチルフォスフィン、ジブチルドデシルフォスフィン、ジブチルヘキサデシルフォスフィン等が挙げられる。中でも、トリメチルフォスフィン、ジブチルドデシルフォスフィンが好ましい。これらのフォスフィン化合物は、単独で用いられてもよく、２種以上が併用されてもよい。
【００２３】
反応性を有する難燃剤と、アミン化合物やフォスフィン化合物等との反応は、他の化合物を介して行うこともできる。例えば、デシル（メタ）アクリル酸クロライド等の酸クロライド化合物を使用することで、より容易に難燃剤骨格を有する有機化剤を得ることができる。
【００２４】
ここで、層状ケイ酸塩の有機化反応の一例について説明する。まず、層状ケイ酸塩を温水（例えば３０〜９０℃）中に膨潤させつつ分散させる。これに難燃剤骨格を有する有機化剤を徐々に加え、２０時間から３０時間ほど放置する。この懸濁液をろ過し、得られた固体を温水等で繰返し洗浄し、残存するナトリウムイオン等の交換性金属カチオンと有機化剤を除去する。最後にオーブン中で乾燥させ、粉末状の層状ケイ酸塩化合物を得ることができる。
【００２５】
有機化反応で使用する有機化剤の量は、層状ケイ酸塩の層間に存在するナトリウムイオンなどの交換性金属カチオンを置換可能な量とすることが好ましい。通常は、層状ケイ酸塩１００質量部に対して、有機化剤を５〜２００ミリ質量部程度使用する。
【００２６】
このような層状ケイ酸塩化合物は、樹脂中に添加して樹脂組成物とすることができる。こうすることで、樹脂組成物に層状ケイ酸塩化合物をナノスケールで分散させることができ、高い難燃性を付与することができる。この方法によれば、本来は樹脂との相溶性が好ましくなかった難燃剤であっても、その骨格を有する有機化剤により有機化された層状ケイ酸塩化合物により均一に分散させることが可能となる。
【００２７】
使用する樹脂には特に制限がなく、一般的な樹脂を使用することができる。例えば、ポリエチレンテレフタレート、ポリプロピレンテレフタレート、ポリブチレンテレフタレート、ポリブチレンフランジカルボキシレート、ポリ乳酸、ポリカプロン酸などのポリエステル系樹脂；ポリカーボネート；ポリアミド６、ポリアミド６６等のポリアミド系樹脂；ポリエチレン、ポリプロピレン、ポリスチレン、ポリ塩化ビニル等のポリオレフィン系樹脂；ポリメチル（メタ）アクリレート、ポリエチル（メタ）アクリレート、ポリヒドロキシエチル（メタ）アクリレート等のアクリル系樹脂；ポリビニルアルコール、ポリヒドロキシプロピルセルロース、ポリヒドロキシエチルセルロース等の水溶性樹脂；ポリブタジエン、ポリイソプレン、ポリネオプレン等のエラストマー；更にＡＢＳ樹脂等とこれらの樹脂のポリマーアロイ；などを使用することができる。中でも、層状ケイ酸塩化合物を分散させることで大きい効果が得られることから、分子内にフラン環を有する樹脂が好ましく、ポリブチレンフランジカルボキシレート等のポリアルキレンフランジカルボキシレートがより好ましい。ポリアルキレンフランジカルボキシレートにおけるアルキレン部分の炭素数は２〜４が好ましい。これらの樹脂は、単独で用いられてもよく、２種以上が併用されてもよい。
【００２８】
樹脂組成物に含まれる層状ケイ酸塩化合物は、１〜５０質量％であることが好ましい。１質量％以上とすることで、より高い難燃性を付与できる。５０質量％以下とすることで、樹脂の機械的強度や耐熱性等の物性低下の抑制効果が大きい。２〜１０質量％であることがより好ましく、２〜５質量％がさらに好ましい。
【００２９】
ここで、２軸混錬機で層状ケイ酸塩化合物を樹脂中に分散する樹脂組成物の調製方法の一例について説明する。まず、樹脂をその樹脂の融点以上で温調された２軸混錬機に投入し、その後定量フィーダーを用いて、層状ケイ酸塩化合物を添加しつつ混練する。混錬機中のスクリューによって生じるせん断応力で、層状ケイ酸塩化合物は徐々に剥離し樹脂中に分散する。この時、層状ケイ酸塩化合物に結合した難燃剤骨格を有する有機化剤も層状ケイ酸塩化合物と共に分散していくため、結果的に樹脂中に難燃剤骨格を有する有機化剤がナノオーダーで分散する。混練された樹脂組成物はその後ペレタイザーでペレット化することもできる。
【００３０】
ペレットをミクロトームを用いて薄片状にスライスし、透過型電子顕微鏡で層状ケイ酸塩化合物の分散状態を確認することができる。図１にその模式図を示すように、層状ケイ酸塩化合物が層剥離した層状の薄片１が樹脂相２中にナノオーダーで分散していることが確認できる。
【００３１】
この様にして得られたペレットを射出成形機を用いて成形し、ＵＬ９４規格に基づき、難燃性試験を行うことで、難燃性を確認することができる。本発明の樹脂組成物は、Ｖ０または５Ｖの難燃性を発現することができる。また、難燃性をさらに向上させる必要がある場合は、ポリテトラフルオロエチレン等のドリップ防止剤等を、本発明の樹脂組成物にさらに添加しても構わない。
【実施例】
【００３２】
〔合成例１〕
式（１）で示されるリン酸エステル系難燃剤（９，１０−Ｄｉｈｙｄｒｏ−９−Ｏｘａ−１０−Ｐｈｏｓｐｈａｐｈｅｎａｎｔｒｅｎｅ−１０−Ｏｘｉｄｅ）と式（２）で示されるデシルアクリル酸クロライドとを縮合反応させ、式（３）で示される化合物を得た。なお、式（１）で示されるリン酸エステル系難燃剤としては、三光（株）製のＨＣＡ（商品名）を用いた。次いで、式（３）で示される化合物にトリメチルアミンを反応させ、式（４）で示される難燃剤骨格を有する第４級アンモニウム化合物を得た。
【００３３】
【化３】
2007270011.tif 000005
【００３４】
〔合成例２〕
トリメチルアミンの代わりにトリメチルフォスフィンを用いたこと以外は、合成例１と同様の方法で式（５）で示される難燃剤骨格を有する第４級フォスフォニウム化合物を得た。
【００３５】
【化４】
2007270011.tif 000006
【００３６】
〔実施例１〕
６０℃の温水１００質量部に、層状ケイ酸塩粘土鉱物であるモンモリロナイト（クニミネ工業社製、商品名：クニピアＦ、イオン交換容量：１０９ｍｅｑ／１００ｇ）１質量部を攪拌しながら膨潤させつつ分散させた。その後、合成例１で得られた式（４）で示される第４級アンモニウム化合物４７ミリ質量部を徐々に添加し、２４時間放置することでモンモリロナイト中のナトリウムイオンを第４級アンモニウム化合物の第４級アンモニウムイオンで置換した。沈殿物をろ別し、超純水で洗浄を繰返してナトリウムイオンを除去したのち乾燥することで、有機化モンモリロナイトの粉末を得た。
【００３７】
〔実施例２〕
合成例１で得られた式（４）で示される第４級アンモニウム化合物の代わりに、合成例２で得られた式（５）で示される第４級フォスフォニウム化合物を用いたこと以外は、実施例１と同様の方法で有機化モンモリロナイトの粉末を得た。
【００３８】
〔実施例３〕
２軸混練機を用いて、ポリブチレンフランジカルボキシレートに実施例１で得られた有機化モンモリロナイト粉末を３質量％の濃度になるように添加して混練し、ペレット化した樹脂組成物を得た。なお、２軸混練機は、パーカーコーポレーション社製のＨＫ−２５Ｄ（４１Ｄ）（商品名）を用い、混練条件としては、温度１９０℃、２軸同方向回転、回転数５００ｒｐｍ、混練時間１分とした。
【００３９】
得られた樹脂組成物について、Ｘ線回折計測により、有機化モンモリロナイトのモンモリロナイト積層構造由来の回折ピークが消失していることを確認した。また、透過型電子顕微鏡により、樹脂中に有機化モンモリロナイトが層剥離状態で分散していることを確認した。
【００４０】
〔実施例４〕
実施例１で得られた有機化モンモリロナイト粉末の代わりに、実施例２で得られた有機化モンモリロナイト粉末を用いたこと以外は、実施例３と同様の方法でペレット化した樹脂組成物を得た。
【００４１】
得られた樹脂組成物について、Ｘ線回折計測により、有機化モンモリロナイトのモンモリロナイト積層構造由来の回折ピークが消失していることを確認した。また、透過型電子顕微鏡により、樹脂中に有機化モンモリロナイトが層剥離状態で分散していることを確認した。
【００４２】
〔実施例５〕
温度条件２５０℃で混練したこと以外は、実施例３と同様の方法でペレット化した樹脂組成物を得た。
【００４３】
得られた樹脂組成物について、Ｘ線回折計測により、有機化モンモリロナイトのモンモリロナイト積層構造由来の回折ピークが消失していることを確認した。また、透過型電子顕微鏡により、樹脂中に有機化モンモリロナイトが層剥離状態で分散していることを確認した。
【００４４】
〔実施例６〕
温度条件２５０℃で混練したこと以外は、実施例４と同様の方法でペレット化した樹脂組成物を得た。
【００４５】
得られた樹脂組成物について、Ｘ線回折計測により、有機化モンモリロナイトのモンモリロナイト積層構造由来の回折ピークが消失していることを確認した。また、透過型電子顕微鏡により、樹脂中に有機化モンモリロナイトが層剥離状態で分散していることを確認した。
【００４６】
〔比較例１〕
実施例１で得られた有機化モンモリロナイト粉末の代わりに、市販の有機化モンモリロナイト粉末及び式（１）で示されるリン酸エステル系難燃剤をそれぞれ３質量％の濃度で用いたこと以外は、実施例３と同様の方法でペレット化した樹脂組成物を得た。なお、市販の有機化モンモリロナイト粉末としては、有機化剤としてトリメチルステアリルアンモニウムを用いた有機化モンモリロナイト粉末であるクニミネ工業社製の親有機化クニピア＿Ｔ（商品名）を用いた。
【００４７】
得られた樹脂組成物について、Ｘ線回折計測により、有機化モンモリロナイトのモンモリロナイト積層構造由来の回折ピークが消失していることを確認した。また、透過型電子顕微鏡により、樹脂中に有機化モンモリロナイトが層剥離状態で分散していることを確認した。
【００４８】
〔比較例２〕
温度条件２５０℃で混練したこと以外は、比較例１と同様の方法でペレット化した樹脂組成物を得た。
【００４９】
得られた樹脂組成物について、Ｘ線回折計測により、有機化モンモリロナイトのモンモリロナイト積層構造由来の回折ピークが消失していることを確認した。また、透過型電子顕微鏡により、樹脂中に有機化モンモリロナイトが層剥離状態で分散していることを確認した。
【００５０】
〔難燃性試験〕
実施例３〜６、比較例１及び２で得られた樹脂組成物を、物性評価用金型を用いて各樹脂組成物に適正な温度条件で射出成形して、難燃性試験用試験片を作製した。得られた試験片についてＵＬ９４法で難燃性を評価し、表１の結果を得た。
【００５１】
【表１】
2007270011.tif 000007
【００５２】
以上のように、本発明の樹脂組成物を成形した成型品は、難燃性がＶ０または５Ｖであることが確認できた。
【００５３】
また、本発明の樹脂組成物を用いて、射出成形機でプリンターや複写機の筐体を実際に成形し、製品として使用可能であることを確認した。さらに、この筐体部品のリサイクルを想定して、破砕し、再成形したところ、難燃性など問題なく同じ成形品として使用可能であることを確認した。
【産業上の利用可能性】
【００５４】
本発明は、プラスチック等の樹脂を用いた成形部品や、シート状材料など樹脂組成物を使用する広い産業分野、特に難燃性を要求される用途において大変有用である。
【図面の簡単な説明】
【００５５】
【図１】透過型電子顕微鏡観察結果の模式図である。
【符号の説明】
【００５６】
１  層状ケイ酸塩化合物
２  樹脂相
【図１】
2007270011.tif 000008